НЕЙЛОНОВЫЕ МИКРОСФЕРЫ И СПОСОБ ИХ ПОЛУЧЕНИЯ

1. Способ получения нейлоновых микросфер, который включает стадии (1), (2) и (3) или стадии (1'), (2) и (3)
причем на стадии (1) диспергируют способный к радикальной полимеризации мономер в расплавленном мономере лактама и добавляют инициатор свободнорадикальной полимеризации для того, чтобы осуществить радикальную полимеризацию способного к радикальной полимеризации мономера с получением смеси свободнорадикального полимера и мономера лактама; или
на стадии (1′) получают смесь свободнорадикального полимера и расплавленного мономера лактама; и
на стадии (2) инициатор и активатор, используемые для анионной полимеризации с раскрытием цикла мономера лактама, добавляют к смеси, полученной на стадии (1), из которой удалены остающиеся способный к радикальной полимеризации мономер и вода или к смеси полученной на стадии (1′) для того, чтобы осуществить анионную полимеризацию с раскрытием цикла лактама с получением полимерного сплава свободнорадикального полимера/полиамида; и
на стадии (3) свободнорадикальный полимер в полимерном расплаве, полученном на стадии (2) удаляют растворением, с получением нейлоновых микросфер.
2. Способ по п.1, в котором свободнорадикальный полимер может быть растворен в мономере лактама; и способный к радикальной полимеризации мономер является одним или более, выбранными из мономеров, из которых может быть получен свободнорадикальный полимер, растворимый в мономере лактама.
3. Способ по п.1, в котором на стадии (1), количество способного к радикальной полимеризации мономера составляет 5-80 мас.% по отношению к общему весу способного к радикальной полимеризации мономера и мономера лактама; и на стадии (1′) количество свободнорадикального полимера составляет 5-80 мас.% по отношению к общему весу свободнорадикального полимера и мономера лактама.
4
12
4. Способ по п.1, в котором мономер лактама является одним или более выбранным из С-С лактама, при этом, когда пактам является лактамом одного типа, полиамид является его гомополимером, и, когда пактам является лактамом двух или более типов, полиамид является их сополимером.
5. Способ по п.1, в котором свободнорадикальную полимеризацию на стадии (1) осуществляют при 60-150°С; и/или
анионную полимеризацию с раскрытием цикла на стадии (2) осуществляют при 120-250°С; и/или
процесс анионной полимеризации с раскрытием цикла мономера лактама выбран из полимеризации статической отливкой или реактивной экструзии.
6. Способ по п.1, в котором на стадии (1), инициатор свободнорадикальной полимеризации является одним или более инициаторами, выбранными из группы, состоящей из азо инициаторов, органических пероксидов и маслорастворимых окислительно-восстановительных систем инициирования, в которых содержание инициатора свободнорадикальной полимеризации составляет 0,05-5 мас.% по отношению к общему весу способного к радикальной полимеризации мономера и мономера лактама; и/или на стадии (2), инициатор является один или более инициаторами, выбранными из группы, состоящей из соединений лактама металла, щелочных металлов, гидридов щелочных металлов, гидроксидов щелочных металлов, щелочных алкоксидов или щелочных карбонатов; и активатор является одним или более активаторами, выбранными из группы, состоящей из замещенных или незамещенных изоцианатов, ацетилкапролактама, ацилхлоридов или ангидридов.
7. Способ по п.1, в котором размер частиц нейлоновых микросфер регулируют изменением отношения свободнорадикального полимера к мономеру лактама.
8. Способ по п.1, в котором свободнорадикальный полимер, удаленный растворением на стадии (3), возвращают в цикл и объединяют с расплавленным мономером лактама для получения смеси свободнорадикального полимера и мономера лактама, как определено на стадии (1'), так, чтобы было возможно получить микросферы последовательным осуществлением стадий (2) и (3).
9. Нейлоновые микросферы, в которых средневесовая молекулярная масса нейлона находится в диапазоне 10000-300000, и размер частиц нейлоновых микросфер находится в диапазоне 0,1-500 мкм.
4
12
4
12
10. Нейлоновые микросферы по п.9, в которых нейлон является гомополимером одного мономера C-C лактамов или сополимером двух или более мономеров, выбранных из С-C лактамов